1. Procédé de préparation d’un calcin adapté pour la fabrication de verre plat, caractérisé en ce qu’il met en œuvre une étape de broyage de l’intégralité d’un vitrage multiple (1) adapté pour le bâtiment, par exemple un triple vitrage, préférentiellement un double-vitrage (1), ledit vitrage multiple (1) comprenant au moins deux vitrages (3) séparés en périphérie par un cadre intercalaire non métallique (4) et au moins un joint de scellement (5A, 5B) de nature polymérique. 2. Procédé de préparation d’un calcin selon l’une des revendications précédentes, caractérisé en ce que ledit cadre intercalaire (4) est au moins en partie revêtu d’un feuillet métallique, préférentiellement en aluminium, d’une épaisseur comprise entre 1 nanomètre et 10 micromètres. 3. Procédé de préparation d’un calcin selon l’une des revendications précédentes, caractérisé en ce que ledit cadre intercalaire (4) appartient au groupe comprenant le polyéthylène (PE), les polycarbonates, le polypropylène (PP), le polystyrène, les polyesters, les polyuréthanes, les polyméthylméthacrylates, les polyacrylates, les polyamides, le polyéthylène téréphtalate (PET), le polybutylène téréphtalate (PBT), et de préférence l'acrylonitrile-butadiène-styrène (ABS), l’ester acrylique-styrène-acrylonitrile (ASA), PET/PC, PBT/PC et/ou copolymères ou leurs mélanges, et est renforcé avec de la fibre de verre selon une teneur comprise entre 20% et 50%, préférentiellement entre 30% à 40%. 4. Procédé de préparation d’un calcin selon l’une des revendications précédentes, caractérisé en ce que ledit cadre intercalaire (4) est au moins partiellement empli de billes de dessiccant dont le diamètre est inférieur à 2,0 millimètres, préférentiellement égal à 0,7 millimètre. 5. Procédé de préparation d’un calcin selon la revendication 4, caractérisé en ce que lesdites billes de dessiccant appartiennent au groupe comprenant les gels de silice, les tamis moléculaires, CaCl2, Na2SO4, le charbon actif, les silicates, la bentonite, les zéolites et les mélanges de ceux-ci. 6. Procédé de préparation d’un calcin selon l’une des revendications précédentes, caractérisé en ce que ledit vitrage multiple (1) comprend un joint de scellement (5A) intérieur en polyisobutylène et un joint de scellement (5B) extérieur en polyurethane, polysulfide et/ou silicone. 7. Calcin obtenu par un procédé de préparation selon l’une des revendications précédentes, caractérisé en ce qu’il comprend des matériaux non-verriers issus du broyage dudit cadre intercalaire (4) non métallique et dudit joint de scellement (5A, 5B) de nature polymérique. 8. Calcin selon la revendication 7, caractérisé en ce que la concentration massique en matériaux non-verriers est inférieure à 100000 ppm, préférentiellement inférieure à 10000 ppm, préférentiellement inférieure à 5000 ppm, préférentiellement inférieure à 2500 ppm. 9. Calcin selon l’une des revendications 7 à 8, caractérisé en ce que les matériaux non-verriers présentent une taille de grain inférieure à 20 millimètres, préférentiellement inférieure à 10 millimètres. 10. Calcin selon l’une des revendications 7 à 9, caractérisé en ce que le cadre intercalaire (4), dont sont issus par broyage les matériaux non-verriers, est au moins en partie revêtu d’un feuillet métallique, préférentiellement en aluminium, d’une épaisseur comprise entre 1 nanomètre et 10 micromètres, et en ce que lesdits matériaux non-verriers présentent une concentration en matériaux métalliques inférieure à 6,000 ppm, préférentiellement inférieure à 0,024 ppm. 11. Calcin selon l’une des revendications 7 à 10, caractérisé en ce que le cadre intercalaire (4), dont sont issus par broyage les matériaux non-verriers, est au moins en partie revêtu d’un feuillet métallique, préférentiellement en aluminium, d’une épaisseur comprise entre 1 nanomètre et 10 micromètres, et en ce que lesdits matériaux non-verriers comprennent des matériaux métalliques dont la taille de grain est inférieure à 20000 micromètres, préférentiellement inférieure à 10000 micromètres, préférentiellement inférieure à 5000 micromètres. 12. Composition de matières premières adaptée pour la fabrication de verre plat, caractérisé en ce qu’elle comprend un calcin selon l’une des revendications 7 à 11. 13. Composition de matières premières selon la revendication 12, caractérisé en ce que le calcin présente une concentration massique inférieure ou égale à 100%, préférentiellement inférieure ou égale à 70%, préférentiellement inférieure ou égale à 40%, préférentiellement inférieure ou égale à 25%, préférentiellement inférieure ou égale à 10%, préférentiellement inférieure ou égale à 8%, préférentiellement inférieure ou égale à 6%. 14. Procédé de fabrication de verre plat, caractérisé en ce qu’il comprend une étape de fusion d’une composition de matières premières selon l’une des revendications 12 et 13.